(57)【要約】複合金属粉末を製造するための電気化学的置換析出方法を記載する。本方法は、タングステン又はモリブデン金属の粒子を水性水酸化物溶液中で酸化銀又は酸化銅の粒子と混合することにより行う。前記酸化物の粒子を前記耐熱性金属の粒子に実質的に接着した銀又は銅金属の粒子へ転化するために前記溶液が加熱される。従来方法とは異なり、複合金属粉末を製造するのに還元雰囲気下で酸化物粉末を非常に高温に加熱する必要がない。
2006516305.tif 000002
【特許請求の範囲】
【請求項１】
（ａ）タングステン又はモリブデン金属の粒子を水性水酸化物溶液中で酸化銀又は酸化銅の粒子と混合することと；
（ｂ）前記酸化銀又は酸化銅の粒子を銀又は銅金属の粒子へ転化し、前記銀又は銅金属の粒子が前記タングステン又はモリブデン金属の粒子に実質的に接着するのに充分な温度及び時間で前記溶液を加熱することと；
を含む複合金属粉末の製造方法。
【請求項２】
前記水性水酸化物溶液の水酸化物濃度が１〜１４Ｍである請求項１に記載の方法。
【請求項３】
前記溶液が約６０℃〜約９５℃の温度に加熱される請求項１に記載の方法。
【請求項４】
前記水酸化物溶液が水酸化アンモニウム又は水酸化ナトリウムを用いて作られる請求項１に記載の方法。
【請求項５】
前記水酸化物溶液が水性水酸化アンモニウム溶液である請求項３に記載の方法。
【請求項６】
前記水性水酸化アンモニウム溶液が体積比で１０〜９０％の水と９０〜１０％の１４．５Ｍの水酸化アンモニウムを含む請求項５に記載の方法。
【請求項７】
前記水性水酸化アンモニウム溶液の水酸化アンモニウムの濃度が約７Ｍである請求項５に記載の方法。
【請求項８】
前記溶液を約１０分間〜約５時間加熱する請求項５に記載の方法。
【請求項９】
前記水性水酸化アンモニウム溶液が体積比で１０〜９０％の水と９０〜１０％の１４．５Ｍの水酸化アンモニウムを含有する請求項８に記載の方法。
【請求項１０】
前記複合金属粉末が２重量％〜６０重量％の含有量の銀又は銅を有する請求項１に記載の方法。
【請求項１１】
（ａ）タングステン又はモリブデン金属の粒子を水性水酸化物溶液中でＡｇ2Ｏ又はＣｕ2Ｏの粒子と混合することと；
（ｂ）前記Ａｇ2Ｏ又はＣｕ2Ｏの粒子を銀又は銅金属の粒子へ転化し、前記銀又は銅金属の粒子が前記タングステン又はモリブデン金属の粒子に実質的に接着するのに充分な時間だけ前記溶液を約６０℃〜約９５℃に加熱することと；
を含む複合金属粉末の製造方法。
【請求項１２】
前記水酸化物溶液が水酸化アンモニウム又は水酸化ナトリウムを用いて作られる請求項１１に記載の方法。
【請求項１３】
前記水性水酸化物溶液の水酸化物濃度が１〜１４Ｍである請求項１１に記載の方法。
【請求項１４】
前記水酸化物溶液が水性水酸化アンモニウム溶液である請求項１１に記載の方法。
【請求項１５】
前記水性水酸化アンモニウム溶液が体積比で１０〜９０％の水と９０〜１０％の１４．５Ｍの水酸化アンモニウムを含む請求項１４に記載の方法。
【請求項１６】
前記水性水酸化アンモニウム溶液の水酸化アンモニウムの濃度が約７Ｍである請求項１４に記載の方法。
【請求項１７】
前記溶液を約１０分間〜約５時間加熱する請求項１４に記載の方法。
【請求項１８】
前記水性水酸化アンモニウム溶液の水酸化アンモニウムの濃度が約７Ｍである請求項１５に記載の方法。
【請求項１９】
前記タングステン又はモリブデン金属の粒子が約０．５μｍ〜約３０μｍのＦＳＳＳ粒度を有し、前記Ａｇ2Ｏ又はＣｕ2Ｏの粒子が約１μｍ〜約６μｍのＦＳＳＳ粒度を有する請求項１１に記載の方法。
【請求項２０】
前記複合金属粉末が２重量％〜６０重量％の含有量の銀又は銅を有する請求項１１に記載の方法。
【請求項２１】
（ａ）タングステン又はモリブデン金属の粒子（該タングステン又はモリブデン金属の粒子は約０．５μｍ〜約３０μｍのＦＳＳＳ粒度を有する。）を水性水酸化アンモニウム溶液中でＡｇ2Ｏ又はＣｕ2Ｏの粒子（該Ａｇ2Ｏ又はＣｕ2Ｏの粒子は約１μｍ〜約６μｍのＦＳＳＳ粒度を有する。）と混合することと；
（ｂ）前記Ａｇ2Ｏ又はＣｕ2Ｏの粒子を銀又は銅金属の粒子へ転化させ、前記銀又は銅金属の粒子を前記タングステン又はモリブデン金属の粒子に実質的に接着させるために前記溶液を約１０分〜約５時間だけ約６０℃〜約９５℃に加熱することと；
を含む２重量％〜６０重量％の含有量の銀又は銅を有する複合金属粉末の製造方法。
【請求項２２】
前記水性水酸化アンモニウム溶液の水酸化アンモニウムの濃度が約７Ｍである請求項１９に記載の方法。
【発明の詳細な説明】
【技術分野】
【０００１】
関連出願の相互参照
本出願は２００３年１月２１日付けの米国仮出願第６０／４４１，４５４号の利益を主張する。
【０００２】
本発明は複合耐熱性金属粉末の製造方法に関する。とりわけ、本発明はタングステン−銅、モリブデン−銅、タングステン−銀及びモリブデン−銀の複合金属粉末の製造方法に関する。
【背景技術】
【０００３】
比較的高い熱伝導率のために、耐熱性金属（例えば、Ｗ又はＭｏ）と高い導電性金属（例えば、Ｃｕ又はＡｇ）とを組み合わせて含有する複合金属粉末は、例えば電子産業においてヒートシンクや電気的接点といった多種多様な用途に用いられている。このような複合物は多くの方法によって製造されてきた。例えば、溶浸として知られる方法では、タングステン又はモリブデン粒子の焼結体から作った造形品を溶解した銅に接触させる。すると、焼結したタングステン又はモリブデン粒子間の細孔及び隙間に銅が溶浸して複合物が形成される。溶浸法の欠点は網状部品を製造することができないことである。そのため、溶浸によって製造された部品を最終的な形状へ機械加工する必要があり、これによって製造の複雑さ及びコストが大幅に増加する。
【０００４】
米国特許第３，３８２，０６６号に記載の別の方法では、酸化銅粒子及び酸化タングステン粒子の粉末状混合物を水素雰囲気下で還元して、この還元された粉末をバインダーと混ぜ合わせ、こうして得られた混合物を成形して焼結する。
【０００５】
米国特許第５，４３９，６３８号に記載の更に別の方法では、タングステン粉末、酸化銅粉末及び随意的にコバルト粉末の混合物を水性媒体中で製粉してスラリーを作る。スラリーから液体を除去して球形、流動性の凝集物とし、この凝集物を還元雰囲気に曝して流動性のタングステン／銅複合粉末を作る。
【０００６】
【特許文献１】米国特許第３，３８２，０６６号明細書
【特許文献２】米国特許第５，４３９，６３８号明細書
【発明の開示】
【発明が解決しようとする課題】
【０００７】
上記方法に関する共通の欠点は水素又はその他の還元雰囲気で非常に高い温度で１種又は２種以上の酸化物を還元する必要があることである。とりわけ、酸化物粉末を共還元する方法は余分な処理工程を伴い、その制御がより複雑化及び難化する。従って、上記複合物のより簡単で安価な製造方法が望まれる。
【課題を解決するための手段】
【０００８】
本発明は複合金属粉末を製造するための新規な電気化学的置換析出方法に関する。本発明に係る方法の主たる利点は、複合金属粉末を製造するのに水素又はその他の還元雰囲気での還元を必要としないことである。この方法は、好ましくは約２〜約６０重量パーセント（重量％）の導電性金属（例えばＣｕ又はＡｇ）を含有する、複合粉末を製造するのに幅広く適用可能である。
【０００９】
本発明の方法は、タングステン又はモリブデン金属の粒子を水性水酸化物溶液中で酸化銀又は酸化銅の粒子と混合すること；並びに、前記酸化銀又は酸化銅の粒子を銀又は銅金属の粒子へ転化させ、前記銀又は銅金属の粒子が実質的に前記タングステン又はモリブデン金属の粒子に接着するのに充分な温度及び時間で前記溶液を加熱すること；を含む。
【発明を実施するための最良の形態】
【００１０】
本発明を、その他の更なる目的、利点及び特性を含めてより良く理解するために、添付図面と共に以下の開示及び添付の特許請求の範囲が参照される。
【００１１】
電気化学的置換析出反応では、貴金属塩の溶液からその貴金属がより電気的に陽性の金属上へ電気化学的に析出及び結晶化し、代わって、前記より電気的に陽性の金属は徐々に溶解する。例えば、下記の半電池反応（式（ｉ）〜（ｉｉｉ））に基づいて、銅イオンはタングステン金属の粒子からタングステンを追い出し、追い出されたタングステンに代わって堆積することができる。詳細には、追い出されたタングステンはタングステンイオンとして溶解する一方で、銅イオンは銅金属として結晶化する。電気化学的反応全体（式（ｉｉｉ））では、結果的に２５℃で正の電位（０．３３Ｖ）を示す。この反応は約６０℃〜約９５℃までの温度にてより早い反応速度で制御しながら行うことができる。
【００１２】
反応式
(i)    6Cu(NH3)2+ + 6e- → 6Cu + 12NH3                        (E = -0.72 V)
(ii)   W +6OH- → H2WO4 + 3H2O + 6e-                          (E = 1.05 V) 
(iii)  6Cu(NH3)2+ + W +6OH- → 6Cu + (NH4)2WO4 + 3H2O + 10NH3  (E = 0.33 V)
【００１３】
本発明者は、電気化学的置換析出法がＷ又はＭｏにＣｕ又はＡｇを組み合わせた複合金属粉末を作るのに使用することができることを見出した。好ましい実施形態では、本発明の方法はタングステン又はモリブデン金属の粒子（好ましくは約０．５μｍ〜約３０μｍのフィッシャー・サブシーブ粒度（Fisher Sub-Sieve Size (FSSS)）を有する。）と酸化銀又は酸化銅の粒子（Ｃｕ2Ｏ又はＡｇ2Ｏは好ましくは約１μｍ〜約６μｍのＦＳＳＳ粒度を有する。）の混合物を水性水酸化物溶液中で形成することを含む。好ましくは、水酸化物濃度は約１〜１５Ｍの範囲であり、水酸化アンモニウム又は水酸化ナトリウムを用いることができる。より好ましくは、水酸化物溶液は体積比で１０〜９０％の水と９０〜１０％の１４．５Ｍの水酸化アンモニウムを含み、好ましい一実施形態では水酸化物溶液は約７Ｍの水酸化アンモニウムである。次いで、水酸化物溶液を加熱して銅（又は銀）金属をタングステン（又はモリブデン）粒子上に析出させる。好ましくは、複合粉末を形成するために該溶液を約６０℃〜約９５℃で約１０分間〜約５時間加熱する。複合粉末は濾過分離し、水洗し、そして乾燥する。幅広い含有量（好ましくは、約２重量％〜約６０重量％）の銅又は銀を有するタングステン−銅、モリブデン−銅、タングステン−銀、及びモリブデン−銀の複合粉末を本方法で製造することができる。
【００１４】
本発明にて用いられる電気化学的反応は典型的な置換（セメンテーション）反応ではないことに留意すべきである。典型的なセメンテーション反応では、タングステン（又はモリブデン）の粒子が銅（又は銀）によって被覆されることが期待される。加えて、典型的なセメンテーション反応では溶液中に溶解した種が金属粒子へ析出する。本発明では、反応は耐熱性金属粒子の表面での酸化物粒子の溶解により耐熱性金属粒子上で固形酸化物粒子から直接起きる。
【００１５】
本発明を充分に説明するために、以下の非限定的な実施例を提示する。
【実施例】
【００１６】
粗大Ｗ−Ｃｕ複合粉末の作製
実施例１
６ｇのＣｕ2Ｏを５０ｍＬの水と５０ｍＬの１４．５Ｍの水酸化アンモニウムを含有する５０℃の水性溶液に懸濁させた。２０ｇのタングステン金属の粉末（ＦＳＳＳ＝１４μｍ）をこの懸濁液に加え、次いでこの懸濁液を７５℃に加熱した。電気化学的反応は７５℃で迅速に行われ、数分で完了した。固形分を濾過分離し、水洗し、そして１１０℃で乾燥した。ＸＲＤ、ＳＥＭ及びＸＲＦにより、固形分は１８．８重量％のＣｕと８１．２重量％のタングステンを含有するタングステン−銅の粉末であると特徴付けられた。図１は生じたタングステン−銅の複合粉末のＳＥＭ写真である。銅粒子がタングステン粒子に実質的に接着していることが示されており、これによって電気化学的置換析出のメカニズムが証明される。タングステン−銅の複合粉末の形態は元のＷ粉末と同様であった。
【００１７】
実施例２
９５ｇのタングステン金属の粉末（ＦＳＳＳ＝１４μｍ）を５００ｍＬのポリエチレンボトル内で２５ｇのＣｕ2Ｏと混合した。これに１００ｍＬの水と１００ｍＬの１４．５Ｍの水酸化アンモニウムを加え、ボトルを手で振ることによって粉末を懸濁させた。この懸濁液を温度制御した水浴中で時々振りながら加熱した。電気化学的反応が約７０〜８０℃で起きた。該混合懸濁液を８０℃で約１／２時間反応させた後に１０１ｇの複合粉末が得られた。この粉末は１８重量％のＣｕ及び８２重量％のＷを含有していた。
上記式に従えば、２２．２ｇのＣｕを含有する２５ｇのＣｕ2Ｏは１０．７ｇのＷを溶解することになり、理論上は７９．２重量％のＷと２０．８重量％のＣｕを含有するタングステン−銅の複合物を生じさせるが、これは生じた複合粉末に対して得られた数値とよく匹敵する。懸濁液から得た上清の分析では１０．５〜１１ｇのタングステンが溶液へ失われたことを示した。しかしながら、３．５ｇの銅が溶液へ失われたことも分かった。これはおそらくＣｕ2Ｏの水酸化アンモニウムへの溶解度によるものである。このことはタングステン−銅の複合物中で銅が期待されたよりも若干低い量であったことを説明する。図２は該複合粉末のＳＥＭの反射電子像であり、銅粒子（より暗い色）がタングステン粒子（より明るい色）へ接合していることを示している。
【００１８】
実施例３
４０ｇのタングステン金属の粉末（ＦＳＳＳ＝１４μｍ）を１−Ｌビーカーの１００ｍＬの水中で６ｇのＣｕ2Ｏ（５．３３ｇのＣｕ）と混合した。内容物をホットプレート上で加熱し、攪拌器を用いて攪拌した。水が沸騰し始めたときに、１００ｍＬの１４．５Ｍの水酸化アンモニウムを加えた。水酸化アンモニウムの添加後、温度は６０℃まで低下した。温度が６８〜７０℃へ上昇したときに反応が完了したように思われた。固形分を濾過分離し、水洗し、そして１１０℃で乾燥した。固形分は１１．２重量％のＣｕと８８．８重量％のタングステンを含有するタングステン−銅の複合粉末であると特徴付けられた。銅がある程度溶液中に残ったために、ここでもやはり、理論値である１２．４重量％のＣｕ及び８７．６重量％のＷに比べて若干Ｃｕの量が低かった。
【００１９】
実施例４
懸濁液を最初に１時間７０℃、次いで１時間８０℃で加熱したことを除き実施例２と同じ方法に従った。全体で９３ｇのタングステン−銅粉末（約１８重量％のＣｕ及び８２重量％のＷを含有する。）が得られた。このＷ−Ｃｕ複合粉末のかさ密度である４．４ｇ／ｃｍ3は本実施例で用いた元のタングステン粉末のかさ密度（４．５ｇ／ｃｍ3）と匹敵するものであった。
【００２０】
生じた複合粉末を最大１２５トンでプレスして１．３３５”（3.391cm）×１．３３５”（3.391cm）のサンプルを作った。このプレスされたサンプルの圧粉密度はＣｕ及びＷ金属の混合粉末（１重量％のＰｂを含有）をプレスして得られた類似のサンプル（サンプル１）の圧粉密度と匹敵するものであった。しかしながら、本発明の方法に従って製造した複合粉末から作ったサンプル（サンプル２）の抗折力（ＡＳＴＭ  Ｂ４０６−９５）は混合粉末に対して得られた数値よりも３．４倍以上大きかった（表１）。
【００２１】
【表１】
2006516305.tif 000003
【００２２】
実施例５
縦長の細い（toll-slender）反応器内にて、２５０ｍＬの水と２５０ｍＬの１４．５Ｍの水酸化アンモニウムを混合して７５℃に加熱した。６５．８ｇのＣｕ2Ｏ及び２５０ｇのタングステン金属の粉末（ＦＳＳＳ＝１４μｍ）を攪拌しながら加えた。この懸濁液を７５℃で１．５時間加熱した。その後、固形分を濾過分離し、５００〜１０００ｍＬの水で洗浄し、そして１１０℃で乾燥した。全体で、１０個のバッチを作り、一緒に混合して約６ポンド（2.7kg）のＷ−Ｃｕ複合粉末を製造した。この粉末は２０．３重量％のＣｕ及び７９．７重量％のＷを含有していた。図３は該複合粉末のＳＥＭの電子反射像であり、銅粒子（より暗い色）がタングステン粒子（より明るい色）へ接合していることを示している。
【００２３】
生じた複合粉末を最大１２５トンでプレスして１．３３５”（3.391cm）×１．３３５”（3.391cm）のサンプルを作った。２種類のサンプルを作製した。サンプル１は、２重量％のＰｂと９８重量％の２０．３Ｃｕ−７９．７Ｗ複合物を用いて圧を掛け、サンプル２は、２０．３Ｃｕ−７９．７Ｗ複合物だけを用いて圧を掛けた。このプレスされたサンプルの圧粉密度及び抗折力は表２に示すように同程度であった。
【００２４】
【表２】
2006516305.tif 000004
【００２５】
粗大及び微細なＷ−Ｃｕ複合粉末の混合物の作製
実施例６
タングステン粉末が粗大及び微細な粉末の混合物（５０ｇ（２４．５〜２８．５μｍ）と４５ｇ（１．５〜１．８μｍ））であることを除き、実施例４と同じ手順に従った。全体で１０２ｇのタングステン−銅の粉末が得られた。生じたＷ−Ｃｕ複合粉末から作ったプレスした未焼結片については非常に大きな抗折力（４，９７８ｐｓｉ）が観察された。
【００２６】
微細Ｗ−Ｃｕ複合粉末の作製
実施例７
１００ｇのタングステン金属の粉末（ＦＳＳＳ＝１．５〜１．８μｍ）を５００ｍＬのポリエチレンボトル内で１５ｇのＣｕ2Ｏと混合した。１００ｍＬの水と１００ｍＬの１４．５Ｍの水酸化アンモニウムを加え、ボトルを手で振ることによって粉末を懸濁させた。この懸濁液を温度制御した水浴中で時々攪拌ながら加熱した。該混合懸濁液を８０℃で約１／２時間反応させた後、固形分を濾過分離し、５００ｍＬの水で洗い、そして１１０℃で乾燥させた。全体で１０５．５ｇのＷ−Ｃｕ複合粉末が得られた。この粉末は１１．３重量％のＣｕ及び８８．５重量％のＷを含有していた。かさ密度は３．０８ｇ／ｃｍ3であった。図４は生じたタングステン−銅の粉末のＳＥＭの電子反射像である。銅粒子（より暗い色）がタングステン粒子（より明るい色）へ接合しているように見える。
【００２７】
実施例８
タングステン粉末が平均粒度１．５〜１．８μｍの微細粉末であることを除き、実施例２と同じ手順を用いた。全体で１０３〜１０５ｇのＷ−Ｃｕ複合粉末（２０重量％のＣｕ及び８０重量％のＷを含有する。）が得られた。図５は生じた粉末のＳＥＭの電子反射像である。該粉末からプレス（４５Ｋｓｉ）及び焼結（砂中で１２５０℃、２時間）して製造したタングステン−銅片の導電率は４３．２％ＩＡＣＳであった。プレスした片の密度は理論的な密度の９６％よりも大きかった。これらの特性は本発明の方法によって製造したタングステン−銅の複合粉末がヒートシンク用に好適であることを示している。
【００２８】
微細Ｍｏ−Ｃｕ複合粉末の作製
実施例９
８．９５ｇのＣｕ2Ｏと１１．２ｇのモリブデン金属の粉末（ＦＳＳＳ  ３〜４μｍ）を１００ｍＬの水中に懸濁させ、強く攪拌しながら加熱して沸騰させた。沸騰したら、１００ｍＬの１４．５Ｍの水酸化アンモニウムを加えた。懸濁液を冷却し、８０℃に再加熱してから濾過した。固形分を水洗し、１１０℃で乾燥した。全体で１８ｇのＭｏ−Ｃｕ複合粉末が得られた。この粉末は５５重量％のＭｏ及び４５重量％のＣｕを含有していた。図６は該複合粉末のＳＥＭの電子反射像であり、銅粒子（より暗い色）がモリブデン粒子（より明るい色）へ接合していることを示している。
【００２９】
実施例１０
５１ｇの１．１〜１．７μｍのモリブデン金属粉末を、１００メッシュの篩いにかけることにより２５ｇのＣｕ2Ｏ（２２．２ｇのＣｕ）粉末と混合した。該混合物を５００ｍＬのポリエチレンボトルへ移し、１００ｍＬの水と１００ｍＬの１４．５Ｍの水酸化アンモニウムを加えた。固形分を手で振ることにより良く混合し、次いで約８０℃で約０．５〜１時間加熱した。固形分を濾過分離し、水洗し、そして１１０℃で乾燥した。全体で６３ｇのＭｏ−Ｃｕ複合粉末（約６５重量％のＭｏ及び３５重量％のＣｕを含有する。）が得られ、これは理論値である３３重量％のＣｕ及び６７重量％のＭｏと良く匹敵していた。このＭｏ−Ｃｕ複合粉末は粒度（ＦＳＳＳ）が２．１８μｍであり、多孔度が０．８３６であった。
【００３０】
超微細Ｍｏ−Ｃｕ複合粉末の作製
実施例１１
７．４ｇのサブミクロン（超微細）モリブデン金属粉末を１０ｍＬの水と１０ｍＬの１４．５Ｍの水酸化アンモニウム中で１．６ｇのＣｕ2Ｏと混合した。電気化学的反応は７０℃〜８０℃で２０〜２５分間行なった。固形分を濾過分離し、水洗し、そして１１０℃で乾燥した。このＭｏ−Ｃｕ複合粉末は約１４重量％のＣｕ及び８６重量％のＭｏを含有していた。
【００３１】
微細Ｗ−Ａｇ複合粉末の作製
実施例１２
２２．３２ｇのタングステン金属の粉末（ＦＳＳＳ＝１．５〜１．８μｍ）を２５０ｍＬポリエチレンボトル中で５．１３ｇのＡｇ2Ｏと混合した。次いで、この混合粉末を５０ｍＬの水及び５０ｍＬの１４．５Ｍの水酸化アンモニウム中に懸濁させて８０℃で約１／２時間加熱した。固形分を濾過分離し、１００ｍＬの水で洗い、そして１１０℃で乾燥した。全体で２５．５ｇのＷ−Ａｇ複合粉末が得られた。
【００３２】
微細Ｍｏ−Ａｇ複合粉末の作製
実施例１３
Ｗ粉末の代わりに１１．６ｇのＭｏ粉末（３〜４μｍ）を用いたことを除き、実施例１１と同じ手順を用いた。全体で１５．２ｇのＭｏ−Ａｇ複合粉末が得られた。
【００３３】
現時点で本発明の好適な実施形態と考えられるものを提示及び記載してきたが、添付の特許請求の範囲によって規定された本発明の範囲から逸脱することなく種々の変更及び改良をなすことができることは当業者にとって自明であろう。
【図面の簡単な説明】
【００３４】
【図１】実施例１のタングステン−銅複合粉末の走査型電子顕微鏡写真（ＳＥＭ）である。
【図２】実施例２のタングステン−銅複合粉末のＳＥＭの反射電子像である。
【図３】実施例５のタングステン−銅複合粉末のＳＥＭの反射電子像である。
【図４】実施例７のタングステン−銅複合粉末のＳＥＭの反射電子像である。
【図５】実施例８のタングステン−銅複合粉末のＳＥＭの反射電子像である。
【図６】実施例９のモリブデン−銅複合粉末のＳＥＭの反射電子像である。
【図１】
2006516305.tif 000005
【図２】
2006516305.tif 000006
【図３】
2006516305.tif 000007
【図４】
2006516305.tif 000008
【図５】
2006516305.tif 000009
【図６】
2006516305.tif 000010
【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
（ａ）タングステン又はモリブデン金属の粒子を水性水酸化物溶液中で酸化銀又は酸化銅の粒子と混合することと；
（ｂ）前記酸化銀又は酸化銅の粒子を銀又は銅金属の粒子へ転化し、前記銀又は銅金属の粒子が前記タングステン又はモリブデン金属の粒子に実質的に接着するのに充分な温度及び時間で前記溶液を加熱することと；
を含む複合金属粉末の製造方法。
【請求項２】
前記水性水酸化物溶液の水酸化物濃度が１〜１５Ｍである請求項１に記載の方法。
【請求項３】
前記溶液が約６０℃〜約９５℃の温度に加熱される請求項１に記載の方法。
【請求項４】
前記水酸化物溶液が水酸化アンモニウム又は水酸化ナトリウムを用いて作られる請求項１に記載の方法。
【請求項５】
前記水酸化物溶液が水性水酸化アンモニウム溶液である請求項３に記載の方法。
【請求項６】
前記水性水酸化アンモニウム溶液が体積比で１０〜９０％の水と９０〜１０％の１４．５Ｍの水酸化アンモニウムを含む請求項５に記載の方法。
【請求項７】
前記水性水酸化アンモニウム溶液の水酸化アンモニウムの濃度が約７Ｍである請求項５に記載の方法。
【請求項８】
前記溶液を約１０分間〜約５時間加熱する請求項５に記載の方法。
【請求項９】
前記水性水酸化アンモニウム溶液が体積比で１０〜９０％の水と９０〜１０％の１４．５Ｍの水酸化アンモニウムを含有する請求項８に記載の方法。
【請求項１０】
前記複合金属粉末が２重量％〜６０重量％の含有量の銀又は銅を有する請求項１に記載の方法。
【請求項１１】
（ａ）タングステン又はモリブデン金属の粒子を水性水酸化物溶液中でＡｇ2Ｏ又はＣｕ2Ｏの粒子と混合することと；
（ｂ）前記Ａｇ2Ｏ又はＣｕ2Ｏの粒子を銀又は銅金属の粒子へ転化し、前記銀又は銅金属の粒子が前記タングステン又はモリブデン金属の粒子に実質的に接着するのに充分な時間だけ前記溶液を約６０℃〜約９５℃に加熱することと；
を含む複合金属粉末の製造方法。
【請求項１２】
前記水酸化物溶液が水酸化アンモニウム又は水酸化ナトリウムを用いて作られる請求項１１に記載の方法。
【請求項１３】
前記水性水酸化物溶液の水酸化物濃度が１〜１５Ｍである請求項１１に記載の方法。
【請求項１４】
前記水酸化物溶液が水性水酸化アンモニウム溶液である請求項１１に記載の方法。
【請求項１５】
前記水性水酸化アンモニウム溶液が体積比で１０〜９０％の水と９０〜１０％の１４．５Ｍの水酸化アンモニウムを含む請求項１４に記載の方法。
【請求項１６】
前記水性水酸化アンモニウム溶液の水酸化アンモニウムの濃度が約７Ｍである請求項１４に記載の方法。
【請求項１７】
前記溶液を約１０分間〜約５時間加熱する請求項１４に記載の方法。
【請求項１８】
前記水性水酸化アンモニウム溶液の水酸化アンモニウムの濃度が約７Ｍである請求項１７に記載の方法。
【請求項１９】
前記タングステン又はモリブデン金属の粒子が約０．５μｍ〜約３０μｍのＦＳＳＳ粒度を有し、前記Ａｇ2Ｏ又はＣｕ2Ｏの粒子が約１μｍ〜約６μｍのＦＳＳＳ粒度を有する請求項１１に記載の方法。
【請求項２０】
前記複合金属粉末が２重量％〜６０重量％の含有量の銀又は銅を有する請求項１１に記載の方法。
【請求項２１】
（ａ）タングステン又はモリブデン金属の粒子（該タングステン又はモリブデン金属の粒子は約０．５μｍ〜約３０μｍのＦＳＳＳ粒度を有する。）を水性水酸化アンモニウム溶液中でＡｇ2Ｏ又はＣｕ2Ｏの粒子（該Ａｇ2Ｏ又はＣｕ2Ｏの粒子は約１μｍ〜約６μｍのＦＳＳＳ粒度を有する。）と混合することと；
（ｂ）前記Ａｇ2Ｏ又はＣｕ2Ｏの粒子を銀又は銅金属の粒子へ転化させ、前記銀又は銅金属の粒子を前記タングステン又はモリブデン金属の粒子に実質的に接着させるために前記溶液を約１０分〜約５時間だけ約６０℃〜約９５℃に加熱することと；
を含む２重量％〜６０重量％の含有量の銀又は銅を有する複合金属粉末の製造方法。
【請求項２２】
前記水性水酸化アンモニウム溶液の水酸化アンモニウムの濃度が約７Ｍである請求項１９に記載の方法。
【国際調査報告】
2006516305.tif 000011
2006516305.tif 000012